(57)【要約】【課題】有機系樹脂や無機物の各種マトリックス材料に配合することで低熱膨張性複合体を作製することができる無機物粉末とその粉末を含有する低熱膨張性の複合体を提供する。【解決手段】無機物粉末はβ−ユークリプタイト、β−ユークリプタイト固溶体、β−石英、β−石英固溶体より選択される１種以上の結晶相を有し、−４０〜＋６００℃における熱膨張率が負の熱膨張係数であり、粒度分布（メジアン径）におけるｄ９０が１５０μｍ以下であり、かつ、ｄ５０が１μｍ以上５０μｍ以下である。また、複合体は上記の無機物粉末を１〜９５質量％含有される。このため、複合体の熱膨張係数を低減できる。【選択図】図１
2007091577.tif 000002
【特許請求の範囲】
【請求項１】
β−ユークリプタイト、β−ユークリプタイト固溶体、β−石英、β−石英固溶体より選択される１種以上の結晶相を有する無機物粉末であって、
−４０℃〜＋６００℃における熱膨張率が負の熱膨張係数であり、
前記無機物粉末の粒度分布（メジアン径）におけるｄ９０が１５０μｍ以下であり、かつ、ｄ５０が１μｍ以上５０μｍ以下である無機物粉末。
【請求項２】
前記ｄ５０が１μｍ以上１０μｍ以下である請求項１に記載の無機物粉末。
【請求項３】
前記ｄ９０が５０μｍ以下である請求項１または２に記載の無機物粉末。
【請求項４】
前記粒度分布における変動係数が２００％以下である請求項１から３のいずれか記載の無機物粉末。
【請求項５】
アスペクト比の平均値が５．０以下である請求項１から４のいずれか記載の無機物粉末。
【請求項６】
比重が３．０以下である請求項１から５のいずれか記載の無機物粉末。
【請求項７】
前記無機物粉末を構成する無機物が酸化物である請求項１から６のいずれか記載の無機物粉末。
【請求項８】
前記無機物粉末を構成する無機物がガラスセラミックスである請求項１から７のいずれか記載の無機物粉末。
【請求項９】
請求項１から８のいずれか記載の無機物粉末を含有する熱膨張制御用フィラー。
【請求項１０】
前記無機物粉末の含有量が１０質量％以上である請求項９に記載の熱膨張制御用フィラー。
【請求項１１】
有機系樹脂に請求項９または１０に記載の熱膨張制御用フィラーを含有する複合体。
【請求項１２】
前記有機系樹脂がフェノール系、アミノ系、ポリエステル系、アリル系、アルキド系、エポキシ系、ポリアミド系、ポリイミド系、ウレタン系、ケイ素系、エチレン系、スチレン系、ブタジエン系、ビニル系、アクリル系、ポリカーボネート系、ポリアセタール系、ポリエーテル系、ポリオレフィン系のいずれか１種類以上からなる請求項１１に記載の複合体。
【請求項１３】
前記熱膨張制御用フィラーの含有量が質量％で１〜９５％である請求項１１または１２に記載の複合体。
【請求項１４】
前記熱膨張制御用フィラーの含有量が質量％で７０〜９０％である請求項１１または１２に記載の複合体。
【請求項１５】
熱膨張係数−８０×１０−７〜＋１０００×１０−７／℃を有する請求項１３または１４に記載の複合体。
【請求項１６】
無機物に請求項９または１０に記載の熱膨張制御用フィラーを含有する複合体。
【請求項１７】
前記無機物が、ホウ酸塩、アルミン酸塩、ケイ酸塩、リン酸塩、チタン酸塩、バナジウム酸塩、クロム酸塩、マンガン酸塩、ニッケル酸塩、コバルト酸塩の各化合物のいずれか１種類以上からなる請求項１６に記載の複合体。
【請求項１８】
前記無機物が、酸化物、炭化物、窒化物、ホウ化物、水酸化物、炭酸塩、ハロゲン化物、リン酸塩の各セラミックスのいずれか１種類以上からなる請求項１６に記載の複合体。
【請求項１９】
前記無機物が、金属または金属合金である請求項１６に記載の複合体。
【請求項２０】
前記熱膨張制御用フィラーの含有量が１〜９５質量％である請求項１６から１９のいずれか記載の複合体。
【請求項２１】
前記熱膨張制御用フィラーの含有量が７０〜９０質量％である請求項１６から１９のいずれか記載の複合体。
【請求項２２】
熱膨張係数−８０×１０−７〜＋４００×１０−７／℃を有する請求項２０または２１に記載の複合体。
【請求項２３】
熱膨張係数−６０×１０−７〜＋１５０×１０−７／℃を有する請求項２０または２１に記載の複合体。
【請求項２４】
熱膨張係数−５×１０−７〜＋２０×１０−７／℃を有する請求項２０または２１に記載の複合体。
【請求項２５】
接着剤、封止剤、半導体部材またはその基板、電子部材またはその基板、測長用部材、精密測定機器用部材のいずれかとして用いられる請求項１５、２２、２３、２４のいずれか記載の複合体。
【発明の詳細な説明】
【技術分野】
【０００１】
本発明は、無機物粉末およびそれを用いた複合体に関し、更に詳しくは、β−ユークリプタイト（β−Ｌｉ２Ｏ・Ａｌ２Ｏ３・２ＳｉＯ２）、β−ユークリプタイト固溶体、β−石英（β−ＳｉＯ２）、β−石英固溶体より選択される１種以上の結晶相を有し、−４０〜＋６００℃における熱膨張率が負の熱膨張係数を有する無機物粉末およびそれを用いた複合体に関する。
【背景技術】
【０００２】
従来、電子材料・部品や構造材料は、酸化物や樹脂、あるいは、ガラスや金属を用いて作製されてきた。例えば高周波回路用基板は、誘電体あるいは樹脂を板状にしたものを用いていた。このような従来の電子材料や構造材料では、通常、正の熱膨張係数を有している。このため、これらの材料は、周囲温度の上昇や下降に対応して、膨張や収縮を生じるという特性を有している。
【０００３】
このように、従来の電子材料・部品や構造材料では、熱膨張係数が正であることにより、周囲の温度の変化に応じて膨張、収縮が生じてしまい、近年の高周波部品等に用いる電子材料や精密機械部品等においては、わずかな寸法の誤差でも大きな性能低下を生じてしまうため、このような材料では、高い加工精度が得られないだけでなく、電気電子特性の劣化も生じ易いことになる。このため、熱膨張係数を適切な値に調整することができ、更に、寸法精度や寸法安定性、強度、熱的安定性なども満足させることができる材料が必要とされる。更には、上記各種デバイス、精密部品等に使用される有機物質や無機物質、例えば接着剤や封着材等に配合されて、これら物質の熱膨張係数を適切な値に調整することができ、更に、寸法精度や寸法安定性、強度、熱的安定性なども満足させることができる材料が必要とされる。
【０００４】
近年、熱膨張係数の小さな材料自体として、低熱膨張ガラスやコーディエライト系やリチウムアルミノシリケート（一般式Ｌｉ２・Ａｌ２Ｏ３・ｎＳｉＯ２）系を改良した複合酸化物などの材料が開発されている（例えば、特許文献１、２、３参照）。
【０００５】
更に、新しい材料の可能性も示唆されている。通常、ガラスや酸化物、金属、樹脂などの一般的な材料は正の熱膨張係数を有している。それに対して、近年、さまざまな負の熱膨張係数を示す複合酸化物が報告され始め、負の熱膨張係数を有する材料としては、一般にβ−ユークリプタイト、β−ユークリプタイト固溶体、β−石英およびβ−石英固溶体、あるいはこれらの中から選ばれる２種以上の結晶を含むＬｉ２Ｏ−Ａｌ２Ｏ３−ＳｉＯ２系セラミックス、ＺｎＯ−Ａｌ２Ｏ３−ＳｉＯ２系セラミックス、チタン酸鉛、チタン酸ハフニウム、タングステン酸ジルコニウム、タングステン酸タンタルなどの無機材料が知られている（例えば、特許文献４、特許文献５参照）。
【０００６】
また、このような負の熱膨張係数を有する材料（負の熱膨張材料ということがある）を用いて、正の熱膨張係数を有する材料（正の熱膨張材料ということがある）と負の熱膨張材料とを組み合わせることによって、新規な低熱膨張材料が得られる可能性が示唆されている。例えば、特許文献６には、有機系樹脂のマトリックスに体積分布および数分布に特徴づけられた特定の粒子分布を有する負の熱膨張率をもつフィラーを分散することによって、低熱膨張の接着剤や封止材を提供することが開示されている。また、特許文献７には、内部および外部で熱膨張係数が異なる結晶構造をもつセラミックの粒子を用いた低熱膨張材料が開示されている。
【特許文献１】特開２０００−９５５５９号公報
【特許文献２】特開２００２−１７３３６４号公報
【特許文献３】特開平８−１９８６６５号公報
【特許文献４】特開昭６３２０１０３４号公報
【特許文献５】特開平１０−９０５５５号公報
【特許文献６】特開２００３−３２７９９１号公報
【特許文献７】特開２００５−８２４６６号公報
【発明の開示】
【発明が解決しようとする課題】
【０００７】
しかしながら、特許文献４には、負の熱膨張率をもつフィラーはジルコニウムタングステート、ハフニウムタングステート、およびジルコニウムハフニウムタングステート等のタングステート系の酸化物であって、β−ユークリプタイト、β−ユークリプタイト固溶体、β−石英、β−石英固溶体より選択される１種以上の結晶相を有する無機酸化物粉末ではなく、また、マトリックス材料も有機系樹脂であって無機物のマトリックス材料と組み合わせて低熱膨張性材料を作製するものでなく、例えば高周波部品等によく用いられるセラミック材料に適用し、負の熱膨張材料とセラミック材料とを同時に焼成することで新たな低熱膨張性材料を作製するということも開示されていない。また、特許文献５は、粒子径がそれぞれ異なる負の熱膨張材料粒子と正の熱膨張材料粒子とを仮焼により別個に作製し、これらを所定量混合し、ペレット状に成形した上で、焼成することで低熱膨張材料を製造しているが、工程が煩雑である。またβ−ユークリプタイト、β−ユークリプタイト固溶体、β−石英、β−石英固溶体より選択される１種以上の結晶相を有する無機物粉末を有機系樹脂や無機物のマトリックス材料と組み合わせて低熱膨張性材料を作製するものでない。
【０００８】
また、負の熱膨張係数を有するβ−ユークリプタイト、β−ユークリプタイト固溶体、β−石英、β−石英固溶体より選択される１種以上の結晶相を有する無機物粉末をフィラーとして利用することで、有機系、無機系、セラミック系の低熱膨張性材料を作製する開発はまだ検討されていない。
【０００９】
本発明は、上記諸点に鑑みてなされたものであり、有機系樹脂や無機物の各種マトリックス材料に配合することで低熱膨張性複合体を作製することができる無機物粉末とその粉末を含有する低熱膨張性の複合体を提供することである。
【課題を解決するための手段】
【００１０】
本発明者は、前記目的を達成するために鋭意研究を重ねた結果、β−ユークリプタイト、β−ユークリプタイト固溶体、β−石英、β−石英固溶体より選択される１種以上の結晶相を有するＳｉＯ２−Ａｌ２Ｏ３系の無機物粉末は大きな負の熱膨張係数を有し、有機系樹脂や無機物の各種マトリックス材料に配合することでマトリックス材料の熱膨張性が低減され、熱膨張の低い各種の有機系、無機系、セラミック系複合体が得られることを見出し、本発明を完成するに至った。より具体的には、本発明は以下のようなものを提供する。
【００１１】
（１）  β−ユークリプタイト、β−ユークリプタイト固溶体、β−石英、β−石英固溶体より選択される１種以上の結晶相を有する無機物粉末であって、−４０℃〜＋６００℃における熱膨張率が負の熱膨張係数であり、前記無機物粉末の粒度分布（メジアン径）におけるｄ９０が１５０μｍ以下であり、かつ、ｄ５０が１μｍ以上５０μｍ以下である無機物粉末。
【００１２】
本発明の無機酸化物粉末によれば、−４０℃〜＋６００℃の温度範囲における熱膨張率が負の熱膨張係数であるため、該粉末を有機系樹脂や無機物のマトリックス材料に配合することでマトリックス材料の熱膨張率が低減され、得られた複合体は低熱膨張性を有することになる。また、その粒度分布のｄ９０が１５０μｍ以下であり、かつ、ｄ５０が１μｍ以上５０μｍ以下であるために、マトリックス材料との混合性に優れ、９５質量％以上という高い割合までマトリックス材料中に配合することが可能となる。また、マトリックス材料の形態が粉末状、ペースト状、液状であっても、容易に、かつ均一に混合されるので、扱い易い粘性の混合物をもつ複合体を作製できる。
【００１３】
ここで、「固溶体」とは、β−ユークリプタイト、あるいはβ−石英それぞれの結晶において、一部が置換されていたり、結晶間に原子が侵入しているものをいう。
【００１４】
また、「メジアン径」ｄ５０とは、正規分布関数から求められる体積基準の中央累積値（５０％粒径）をいう。また、ｄ９０とは累積分布が９０％粒径をいう。
【００１５】
（２）  前記ｄ５０が１μｍ以上１０μｍ以下である（１）に記載の無機物粉末。
【００１６】
（３）  前記ｄ９０が５０μｍ以下である（１）または（２）に記載の無機物粉末。
【００１７】
上記（２）、（３）の様態によれば、マトリックス材料との充填性、混合性がより向上され、更に配合量の増加が可能となる。
【００１８】
（４）  前記粒度分布における変動係数が２００％以下である（１）から（３）のいずれか記載の無機物粉末。
【００１９】
この様態によれば、無機物粉体の粒径のばらつきが小さくなることによって、凝集粒子が少なく、マトリックス材料に配合した場合の分散性や得られた複合体の平滑性が得られるので、作製した複合体の均質性（特に熱膨張に関して）が向上されることになる。
【００２０】
（５）  アスペクト比の平均値が５．０以下である（１）から（４）のいずれか記載の無機物粉末。
【００２１】
この態様によれば、無機物粉末の形状が等方性に近いので、マトリックス材料内の充填性、分散性に優れることになる。このため、作製した複合材の均質性（特に熱膨張に関して）が向上されることになる。
【００２２】
（６）  比重が３．０以下である（１）から（５）のいずれか記載の無機物粉末。
【００２３】
この様態によれば、無機物粉末をマトリックス材料に配合する際に、マトリック材料の比重に対応して得られた複合体の比重をある程度調整可能であり、これによって、混合時（特に乾式での混合）の撹拌効率の向上が期待できる。
【００２４】
（７）  前記無機物粉末を構成する無機物が酸化物である（１）から（６）のいずれか記載の無機物粉末。
【００２５】
（８）  前記無機物粉末を構成する無機物がガラスセラミックスである（１）から（７）のいずれか記載の無機物粉末。
【００２６】
本発明のβ−ユークリプタイト、β−ユークリプタイト固溶体、β−石英、β−石英固溶体より選択される１種以上の結晶相を有する無機物粉体は、特定組成を有する原ガラスを所定の条件で熱処理することにより、正の熱膨張係数を有するガラス相中に、負の熱膨張係数を有する上記結晶相を析出させ、または、ガラス相全てを上記結晶相を含む結晶相に相転移させて、ガラスセラミックス全体として熱膨張係数を所望の負の数値範囲内に制御することが可能となる。これらの結晶相の種類および結晶化度は、特定組成範囲内におけるＬｉ２Ｏ、Ａｌ２Ｏ３およびＳｉＯ２の含有割合、および後述する結晶化のための全ての熱処理温度によって決定される。尚、結晶化度の好ましい範囲は７０〜９５質量％であり、更に好ましい範囲は８０〜９５質量％である。結晶化度は結晶化ガラス全体の質量に対する結晶質の質量の割合である。
【００２７】
（９）  （１）から（８）のいずれか記載の無機物粉末を含有する熱膨張制御用フィラー。
【００２８】
本発明の無機物粉末は、ペースト状、液状の有機系マトリックスに配合する場合でも、上記のような粒子径であるので均一に分散できるが、更に混合性、充填性の向上や、各種マトリックス材料に配合されて作製された複合体の強度等の物性を改善する目的で本発明の無機物粉末以外の材料を添加して、熱膨張制御用のフィラーとしてもよい。フィラー中に含有される本発明の無機物粉末の量としては、１０質量％以上、好ましくは３０質量％以上、最も好ましくは５０質量％以上である。
【００２９】
（１０）  無機物粉末の含有量が１０質量％以上である（９）に記載の熱膨張制御用フィラー。
【００３０】
（１１）  有機系樹脂に（９）または（１０）に記載の熱膨張制御用フィラーを含有する複合体。
【００３１】
本発明の複合体は、有機系樹脂のマトリックス材料に本発明の無機物粉末を含有する熱膨張制御用フィラーを配合しているので、有機系樹脂が本来持つ熱膨張係数よりも低減されている。マトリックス材料としての有機系樹脂としては、フェノール系、アミノ系、ポリエステル系、アリル系、アルキド系、エポキシ系、ポリアミド系、ポリイミド系、ウレタン系、ケイ素系、エチレン系、スチレン系、ブタジエン系、ビニル系、アクリル系、ポリカーボネート系、ポリアセタール系、ポリエーテル系、ポリオレフィン系等の有機系樹脂が挙げられ、これら有機系樹脂を単独または複数個を組み合わせて使用してよい。そして、熱膨張制御用フィラーの配合割合としては１〜９５質量％、より好ましくは３０〜９０質量％、最も好ましくは７０〜９０質量％である。
【００３２】
（１２）  前記有機系樹脂がフェノール系、アミノ系、ポリエステル系、アリル系、アルキド系、エポキシ系、ポリアミド系、ポリイミド系、ウレタン系、ケイ素系、エチレン系、スチレン系、ブタジエン系、ビニル系、アクリル系、ポリカーボネート系、ポリアセタール系、ポリエーテル系、ポリオレフィン系のいずれか１種類以上からなる（１１）に記載の複合体。
【００３３】
（１３）  前記熱膨張制御用フィラーの含有量が質量％で１〜９５％である（１１）または（１２）に記載の複合体。
【００３４】
（１４）  前記熱膨張制御用フィラーの含有量が質量％で７０〜９０％である（１１）または（１２）に記載の複合体。
【００３５】
（１５）  熱膨張係数−８０×１０−７〜＋１０００×１０−７／℃を有する（１３）または（１４）に記載の複合体。
【００３６】
熱膨張制御用フィラーは、上記のように粒度分布（メジアン径）におけるｄ９０が１５０μｍ以下であり、かつ、ｄ５０が１μｍ以上５０μｍ以下で、粒度分布の変動係数が２００％以下で、アスペクト比が５．０以下といった粒度特性を有する無機物粉体を含有しているので、有機系樹脂のマトリックス材料に１〜９５質量％の範囲で配合できるため、−４０℃〜＋１６０℃の温度範囲における熱膨張係数が−８０×１０−７〜＋１０００×１０−７／℃の複合体を作製することができる。すなわち、熱膨張制御用フィラーの配合割合を調整することで、−８０×１０−７〜＋１０００×１０−７／℃の熱膨張係数を有する複合体を適宜作製することができる。
【００３７】
（１６）  無機物に（９）または（１０）に記載の熱膨張制御用フィラーを含有する複合体。
【００３８】
本発明の複合体は、無機物のマトリックス材料に本発明の無機物粉末を含有する熱膨張制御用フィラーを配合しているので、無機物のマトリックス材料が本来持つ熱膨張係数よりも低減されたものである。無機物のマトリックス材料としては、ホウ酸塩、アルミン酸塩、ケイ酸塩、リン酸塩、チタン酸塩、バナジウム酸塩、クロム酸塩、マンガン酸塩、ニッケル酸塩、コバルト酸塩の各化合物が挙げられ、これらの化合物を単独または複数組み合わせてよい。また、酸化物、炭化物、窒化物、ホウ化物、水酸化物、炭酸塩、ハロゲン化物、リン酸塩の各セラミックスが挙げられ、これらのセラミックス化合物を単独または複数個を組み合わせてよい。更には、金属または金属合金であってもよい。そして、熱膨張制御用フィラーの配合割合としては、１〜９５質量％であり、好ましくは７０〜９０質量％である。
【００３９】
（１７）  前記無機物が、ホウ酸塩、アルミン酸塩、ケイ酸塩、リン酸塩、チタン酸塩、バナジウム酸塩、クロム酸塩、マンガン酸塩、ニッケル酸塩、コバルト酸塩の各化合物のいずれか１種類以上からなる（１６）に記載の複合体。
【００４０】
（１８）  前記無機物が、酸化物、炭化物、窒化物、ホウ化物、水酸化物、炭酸塩、ハロゲン化物、リン酸塩の各セラミックスのいずれか１種類以上からなる（１６）に記載の複合体。
【００４１】
（１９）  前記無機物が、金属または金属合金である（１６）に記載の複合体。
【００４２】
（２０）  前記熱膨張制御用フィラーの含有量が１〜９５質量％である（１６）から（１９）のいずれかに記載の複合体。
【００４３】
（２１）  前記熱膨張制御用フィラーの含有量が７０〜９０質量％である（１６）から（１９）のいずれかに記載の複合体。
【００４４】
（２２）  熱膨張係数−８０×１０−７〜＋４００×１０−７／℃を有する（２０）または（２１）に記載の複合体。
【００４５】
無機物のマトリックス材料に上記の熱膨張制御用フィラーを１〜９５質量％程度配合できるので、−４０℃〜＋６００℃の温度範囲における熱膨張係数が−８０×１０−７〜＋４００×１０−７／℃の複合体を作製することができる。すなわち、熱膨張制御用フィラーの配合割合を調整することで、−８０×１０−７〜＋４００×１０−７／℃の熱膨張係数を有する複合体を適宜作製することができる。
【００４６】
（２３）  熱膨張係数−２０×１０−７〜＋１１０×１０−７／℃を有する（２０）または（２１）に記載の複合体。
【００４７】
（２４）  熱膨張係数−５×１０−７〜＋２０×１０−７／℃を有する（２０）または（２１）に記載の複合体。
【００４８】
（２５）  接着剤、封止剤、半導体部材またはその基板、電子部材またはその基板、測長用部材、精密測定機器用部材のいずれかとして用いられる（１５）、（２２）、（２３）、（２４）のいずれか記載の複合体。
【発明の効果】
【００４９】
本発明の無機物粉末は、上記構成要件を採用することにより、広い温度範囲の変化に対して負の熱膨張係数を有し、しかも有機系樹脂や無機物のマトリックス材料のいずれに対しても混合性に優れる。このため、９５質量％程度という高割合まで配合することができる。
【００５０】
また、本発明の無機物粉末を含有する熱膨張制御用フィラーを配合した複合体は、広い温度範囲において熱膨張が低く、温度変化に対する寸法安定性が優れることになる。
【発明を実施するための最良の形態】
【００５１】
次に、本発明の無機物粉末について、具体的な実施態様について説明する。
【００５２】
本発明の無機物粉末は、その結晶相が、β−ユークリプタイト固溶体（β−Ｌｉ２Ｏ・Ａｌ２Ｏ３・２ＳｉＯ２固溶体）、β−ユークリプタイト（β−Ｌｉ２Ｏ・Ａｌ２Ｏ３・２ＳｉＯ２）、β−石英固溶体（β−ＳｉＯ２固溶体）およびβ−石英（β−ＳｉＯ２）から選ばれる１種または２種以上である。これら結晶相は、本発明の負熱膨張性無機物粉末の熱膨張係数に寄与する重要な要素である。ここで、固溶体とは、β−ユークリプタイト、あるいはβ−石英それぞれの結晶において、一部が置換されていたり、結晶間に原子が侵入しているものをいう。尚、本発明において前期記載の結晶の析出割合については、Ｘ線回折におけるＸ線チャート（縦軸はＸ線回折強度、横軸は回折角度）において、もっとも析出割合の多い結晶相のメインピーク（最も高いピーク）のＸ線回折強度を１００とした場合、各析出結晶相のメインピーク（各結晶相における最も高いピーク）のＸ線回折強度の比（以下、Ｘ線強度比という）が、３０以上あるもの全てを主結晶相という。ここで、主結晶相以外の結晶のＸ線強度比は２０未満が好ましく、更に好ましくは１０未満、最も好ましくは５未満である。
【００５３】
本発明の無機物粉末は、熱膨張率が−４０℃〜＋６００℃の温度範囲において負の熱膨張係数であって、−１０×１０−７／℃より負膨張であり、好ましくは−４０×１０−７／℃以下、より好ましくは−７０×１０−７／℃以下の負の熱膨張係数を有するものであり、比重が３．０以下であり、また、その平均粒子径が粒度分布におけるメジアン径であるｄ９０が１５０μｍ以下であり、かつ、ｄ５０が１μｍ〜５０μｍ、より好ましくはｄ９０が１００μｍ以下であり、かつ、ｄ５０が１μｍ〜３０μｍ、更に好ましくはｄ９０が８０μｍ以下であり、かつ、ｄ５０が１μｍ〜２０μｍ、最も好ましくはｄ９０が５０μｍ以下であり、かつ、ｄ５０が１μｍ〜１０μｍである。また、頻度粒度分布の変動係数が２００％以下である。また、アスペクト比が好ましくは５．０以下、より好ましくは３．０以下、最も好ましくは２．０以下である。
【００５４】
これによって、有機系樹脂や無機物のマトリック材料中に９５質量％という高い割合まで配合することが可能となる。また、マトリックス材料の形態が粉末状、ペースト状、液状であっても、容易に、かつ均一に混合されることになり、扱い易い粘性の混合物をもつ複合体を作製できる。
【００５５】
１μｍ〜５０μｍの領域に含まれる粒子成分は、マトリックス材料に配合する時に核となる粒子成分であり、平均粒子径が１μｍ未満となると、マトリックス材料に配合する際に、マトリックスの性状により無機物粉末が凝集したり、粉塵となって飛散したりするおそれがある。また、５０μｍよりも大きくなるとマトリックス材料との混合性や成形性が悪くなり、緻密で均一な複合体を得ることが困難となってくる。ここで、粒子径とは、粒度分布測定装置等を用いて測定される体積基準分布の粒径をいい、平均粒径とは累積分布が５０％に相当するいわゆるメジアン径ｄ５０のことをいう。
【００５６】
また、頻度粒度分布の変動係数を２００％以下にすることで、無機物粉体の粒径のばらつきが小さく、凝集粒子が少なくなり、マトリックス材料に配合した場合の分散性や得られた複合体の平滑性が得られて、作製した複合体の均質性（特に熱膨張に関して）が向上されることになる。ここで、変動係数（ＣＶ）とは、体積平均粒子径（Ｄｎ）に対する粒子の体積平均粒子径の標準偏差（σ）の比であり、下記式によって計算で求められる。
【００５７】
【数１】
2007091577.tif 000003
【００５８】
また、アスペクト比を５以下にすることで、無機物粉末の形状が扁平でなく、等方性に近いので、該粒子が層状に配列することなく混合され、マトリックス材料への充填性、分散性に優れることになる。このため、作製した複合材の均質性（特に熱膨張に関して）が向上されることになる。アスペクト比は、走査型電子顕微鏡により写真を撮影し、この画像の２５０個の粒子のそれぞれについて測定される値である。
【００５９】
本発明の無機物粉末は、例えば、下記の組成範囲からなる親ガラス（原ガラス）から負熱膨張性ガラスセラミックスを作製し、該ガラスセラミックスをボールミル等の粉砕装置により粉砕することで得ることができる。原料となる負熱膨張性ガラスセラミックスは特定組成を有する原ガラスを所定の条件で熱処理することにより、正の熱膨張係数を有するガラス相中に、負の熱膨張係数を有する上記結晶相を析出させ、または、ガラス相全てを上記結晶相を含む結晶相に相転移させて、ガラスセラミックス全体として熱膨張係数を所望の負の数値範囲内に制御することで作製される。これらの結晶相の種類およびガラスセラミックス全体に対する結晶化度は、特定組成範囲内におけるＬｉ２Ｏ、Ａｌ２Ｏ３およびＳｉＯ２の含有割合、結晶化のための熱処理温度によって決定される。尚、結晶化度の好ましい範囲は７０〜９９質量％であり、更に好ましい範囲は７０〜９５質量％である。
【００６０】
本発明の無機物粉末は、各成分を質量％で、以下の範囲で含有させることが好ましい。
ＳｉＯ２：４０〜６５％、
Ａｌ２Ｏ３：２５〜４２％、
Ｌｉ２Ｏ：７〜１３％、
Ｂ２Ｏ３：０〜３％、
ＢａＯ：０〜３％、
ＳｒＯ：０〜３％、
ＢａＯ＋ＳｒＯ：０．５〜５％、
ＭｇＯ：０〜２％、
ＣａＯ：０〜２％、
ＺｎＯ：０〜６％、
Ｐ２Ｏ５：０〜４％、
ＺｒＯ２：０〜２％、
ＴｉＯ２：０〜３％、
ＴｉＯ２＋ＺｒＯ２：０．５〜４．５％、
Ａｓ２Ｏ３＋Ｓｂ２Ｏ３：０〜２％
【００６１】
次に、各成分を上記した範囲に限定した理由を述べる。ＳｉＯ２、Ｌｉ２ＯおよびＡｌ２Ｏ３成分は、結晶相であるβ−ユークリプタイト、β−ユークリプタイト固溶体、β−石英、β−石英固溶体の構成要素となる重要な成分である。ＳｉＯ２成分は、負の熱膨張係数をもつ上記主結晶の主成分であるが、その量が４０％未満の場合には所望の結晶相が十分に析出し難くなり、６５％を超えると、ガラスの溶融清澄が困難になる上に、所望結晶相以外の結晶相が析出することから、ＳｉＯ２成分量の好ましい範囲は４０〜６５％であり、更に好ましい範囲は４２〜６０％、最も好ましい範囲は４５〜５５％である。
【００６２】
Ａｌ２Ｏ３成分は、２５％未満では、ガラスの溶融が困難となるため原ガラスの均質性が低下し、また、所望の結晶相が必要量生成し難くなる。一方、４２％を超えると融点が高温になりすぎ、ガラスの溶融清澄が困難になるため、Ａｌ２Ｏ３成分の望ましい範囲は、２５〜４２％であり、更に好ましい範囲は２６〜４０％、最も好ましい範囲は２７〜３７％である。
【００６３】
Ｌｉ２Ｏ成分は、７％未満であると必要な量の所望の結晶相が得られなくなる。また、１３％を超えると、ガラス化し難くなり、その上、熱処理後のガラスセラミックスの強度が低下するため、好ましい範囲は７〜１３％であり、更に好ましい範囲は８〜１２％、最も好ましい範囲は９〜１２％である。
【００６４】
ＢａＯ、ＳｒＯ、ＭｇＯ、ＺｎＯおよびＣａＯの各成分は、β−ユークリプタイト固溶体（β−Ｌｉ２Ｏ・Ａｌ２Ｏ３・２ＳｉＯ２固溶体）およびβ−石英固溶体（β−ＳｉＯ２固溶体）の構成要素となる重要な成分であるが、これら各成分の量が、それぞれ、０〜３％、０〜３％、０〜２％、０〜６％および０〜２％であり、これらの上限値を超えると熱膨張係数が大きくなり、目標とする熱膨張係数が得難くなる。
【００６５】
また、上記各成分のうち、ＢａＯ成分は原ガラスの溶解時に、坩堝の白金と原ガラス中の他の金属元素とが合金化するのを防ぐと共に、原ガラスの耐失透性を維持する効果があるため、好ましくは０．５〜２．５％、最も好ましい範囲は１．０〜２．０％である。
【００６６】
またＳｒＯ成分も原ガラスの耐失透性を維持する効果と共に、他のＲＯ（金属酸化物）成分と組み合わせることにより熱膨張係数のヒステリシスを小さくする効果があるため、好ましくは０．５〜２．５％、最も好ましい範囲は１．０〜２．０％である。なお、前述のように原ガラスの耐失透性を維持するためにＢａＯ＋ＳｒＯは０．５〜５％、更に好ましくは１．０〜３．５％であることがより望ましい。
【００６７】
またＭｇＯ成分はガラスの溶融清澄を向上させる効果を有するが、ガラスセラミックスの熱膨張係数を大きくする効果が有るため、２％を超えると、十分な負の熱膨張係数が得られなくなると共に、熱膨張係数のヒステリシスが悪くなり、またガラスの安定性が悪くなるため、好ましくは０〜２％、更に好ましくは０〜１％であることが望ましい。
【００６８】
ＺｎＯ成分は、ガラスの溶融清澄を向上させる効果およびガラスセラミックスの熱膨張係数を負にする効果を有するが、６％を超えるとガラスの安定性が悪くなる。好ましい範囲は０．５〜５％である。
【００６９】
ＣａＯ成分はガラスの溶融清澄を向上させる効果を有するが、２％を超えると、十分な負の熱膨張係数が得られなくなるため、好ましくは０〜２％まで、更に好ましくは０〜１．５％がよい。
【００７０】
Ｐ２Ｏ５、ＺｒＯ２およびＴｉＯ２の各成分は、いずれも結晶核形成剤として作用するが、これら各成分の量が、それぞれ、０〜４％、０〜２％、および０〜３％であり、これら上限を超えると、原ガラスの溶融清澄が困難となり、未溶融物が発生することがある。尚、ＺｒＯ２の好ましい範囲は０．５〜２．０％、最も好ましい範囲は１．０〜１．５％であり、ＴｉＯ２の好ましい範囲は０．５〜３．０％、最も好ましい範囲は１．０〜２．５％である。またＴｉＯ２＋ＺｒＯ２が４．５％を超えると所望の熱膨張係数が得られ難くなるため０．５〜４．５％までとするのが望ましい。
【００７１】
Ａｓ２Ｏ３およびＳｂ２Ｏ３成分は、均質な製品を得るためガラス溶融の際の清澄剤として添加し得るが、これらの成分の量は、０〜２％が好ましい。
【００７２】
Ｂ２Ｏ３成分は、原ガラスの溶融性改善等の目的で任意に添加できるが、負熱膨張性ガラスセラミックスのガラス相部分となる成分であり、その量が３％を超えると、所望の結晶相の生成に支障をきたし、熱膨張係数が目標とする値より大きくなるので好ましくは０〜３％の範囲とするのが望ましい。
【００７３】
上記成分の他に本発明のガラスセラミックスの所望の特性を損なわない範囲で、Ｆ２、Ｌａ２Ｏ３、Ｔａ２Ｏ５、ＧｅＯ２、Ｂｉ２Ｏ３、ＷＯ３、Ｙ２Ｏ３、Ｇｄ２Ｏ３、ＳｎＯ２、ＣｏＯ、ＮｉＯ、ＭｎＯ２、Ｆｅ２Ｏ３、Ｃｒ２Ｏ３、Ｎｂ２Ｏ５、Ｖ２Ｏ５、Ｙｂ２Ｏ３、ＣｅＯ２、Ｃｓ２Ｏ等を各々３％まで添加することができる。
【００７４】
尚、ＰｂＯ成分は、環境上好ましくない成分であり、また、Ｎａ２ＯおよびＫ２Ｏ成分は、成膜や洗浄などの後工程において、これらのイオンが拡散して負熱膨張性ガラスセラミックスの物性が変化してしまうので、ＰｂＯ、Ｎａ２ＯおよびＫ２Ｏ成分を実質的に含有しないことが好ましい。
【００７５】
ここで、「実質的には含有しない」とは、少なくとも「本発明の特徴を本質的に変化させることのない程度の量は含んでもよい」ということを表している。
【００７６】
以下、本発明の無機物粉末の製造法について説明する。
【００７７】
まず、上述した組成になるように酸化物、炭酸塩、水酸化物、硝酸塩などのガラス原料を秤量、調合し、坩堝などに入れ、約１３００〜１５００℃で約６時間〜８時間、撹拌しながら溶融し、清澄な状態の原ガラスを得る。
【００７８】
次に原ガラスを以下の方法で、結晶化して負熱膨張性ガラスセラミックスを作製する。
【００７９】
上記のように原ガラスを溶融した後、金型等にキャストして成形した後、徐冷する。次に、熱処理を行う。まず、５５０〜８００℃の温度で保持し、核形成を促す（第１の熱処理）。この核形成温度は５５０℃より低くても、あるいは８００℃より高くても所望の結晶核が生成し難い。更に好ましくは５８０〜７５０℃、最も好ましい範囲は６００〜７００℃である。また熱処理時間については、所望の特性を得るためには、０．５〜５０時間に設定することが望ましく、より好ましい特性および生産性・コストの点から１〜３０時間であれば更に好ましい。
【００８０】
核形成後、７００〜９５０℃、好ましくは７００〜９００℃、最も好ましい範囲は７１０〜８００℃の温度で、結晶化する（第２の熱処理）。結晶化後は、５０℃／ｈｒ以下、更に好ましくは２５℃／ｈｒ以下の速度で徐冷することが望ましい。結晶化時間についても、０．５〜３０時間に設定することが望ましく、第１の熱処理と同様の理由から１〜２０時間であれば、更に好ましい。
【００８１】
次に、得られた負熱膨張性ガラスセラミックスをチッピングハンマー等で粗粉砕し、ボールミル、振動ミル、ローラーミル、ジェットミル等の公知の粉砕装置により、粉砕して、篩で分級し、無機物粉末を得た。
【００８２】
更に、本発明の無機物粉末は、上記のような粒子径や形状であるので、そのままでマトリックス材料に配合しても均一に分散できるが、マトリックス材料に配合する際の混合性、作業性の改善や得られた複合体の強度等の性能の向上の目的で本発明の無機物粉末以外の材料を添加した熱膨張制御用フィラーとしてもよい。このフィラーをマトリックス材料に配合することで、混合性、充填性や作成した複合体の強度等の物性等がより一層向上される。尚、この熱膨張制御用フィラーは本発明の無機物粉末が１０質量％以上含有されたものであるのが好ましい。また、添加する材料としては、無機固体粉末等が挙げられる。
【００８３】
本発明の無機物粉末は、単体または上記の熱膨張制御用フィラーの形で有機系樹脂や無機物の各種マトリックス材料に配合することにより、これらのマトリックス材料の熱膨張係数が低減されるので、寸法安定性や熱的安定性に優れる低熱膨張性の複合体を作製することができる。また、マトリックス材料に対して１〜９５質量％程度配合してもマトリックス材料との混合性、充填性および作製された複合体の物性面等において支障がないので、配合量を適宜選定することで、所望する熱膨張率の複合体を作製することができる。
【００８４】
マトリックス材料としては、フェノール系、アミノ系、ポリエステル系、アリル系、アルキド系、エポキシ系、ポリアミド系、ポリイミド系、ウレタン系、ケイ素系、エチレン系、スチレン系、ブタジエン系、ビニル系、アクリル系、ポリカーボネート系、ポリアセタール系、ポリエーテル系、ポリオレフィン系の有機系樹脂が挙げられる。これらの有機系樹脂は単独または複数個組み合わせてもよい。また、無機物のマトリックス材料として、ホウ酸塩、アルミン酸塩、ケイ酸塩、リン酸塩、チタン酸塩、バナジウム酸塩、クロム酸塩、マンガン酸塩、ニッケル酸塩、コバルト酸塩の各化合物が挙げられ、これらの化合物を単独または複数組み合わせてよい。また、酸化物、炭化物、窒化物、ホウ化物、水酸化物、炭酸塩、ハロゲン化物、リン酸塩の各セラミックスが挙げられ、これらのセラミックスを単独または複数個を組み合わせてよい。更には、金属または金属合金であってもよい。
【００８５】
マトリックス材料として有機系樹脂を用いた複合体は、接着剤、封止剤、アンダーフィル材料、あるいはポッティング材料等の用途に使用される。これらの有機系樹脂は一般的に１００×１０−７／℃〜１０００×１０−７／℃オーダーのかなり大きな熱膨張率を有する。従って、マトリックス材料は、集積回路に使用される典型的な半導体材料、例えばシリコン、ゲルマニウム、ガリウム砒素、リン化インジウム（ＩｎＰ）、およびインジウム・アンチモン（ＩｎＳｂ）との、並びに典型的な光学材料および光学アセンブリー材料、例えば石英およびインバーとの大きな不整合を示す。そこで、このマトリックス材料に本発明の無機物粉末、または該無機物粉末を含有する熱膨張制御用フィラーを無機物粉末換算で１〜９５質量％、好ましくは２０〜９５質量％、より好ましくは４０〜９５質量％、更に好ましくは６０〜９０質量％、最も好ましくは７０〜９０質量％配合することで、熱膨張係数が好ましくは−８０×１０−７／℃〜１０００×１０−７／℃、更に好ましくは−５０×１０−７／℃〜２００×１０−７／℃の有機系の複合体を作成することができる。例えば、５００×１０−７／℃の熱膨張係数を有する有機系樹脂のマトリックス材料に熱伝導係数が−８０×１０−７／℃の本発明の無機物粉末を配合して、熱伝導係数が１００×１０−７／℃の複合体を作製するには、約７４質量％の無機物粉末を配合すればよい。また、熱膨張係数が−１０×１０−７／℃の複合体を作製するには、約９２質量％の無機物粉末を配合すればよいことになる。このように、有機系樹脂のマトリックス材料を用いた複合体を接着剤、封止材等として利用する際に、使用するマトリックス材料の種類等に応じて、無機物粉末あるいは熱膨張制御用フィラーの配合量を適宜設定することで所望とする熱膨張係数を有する有機系複合体を作製することができる。
【００８６】
また、マトリックス材料として無機系化合物やセラミックスあるいは金属等の無機物を使用した複合体も、接着剤、封止剤、アンダーフィル材料、あるいはポッティング材料等の用途に使用される。これらの無機系化合物やセラミックスあるいは金属等は一般的に５×１０−７／℃〜４００×１０−７／℃オーダーのかなり大きな熱膨張率を有する。従って、マトリックス材料は、有機系樹脂を用いた複合体と同様に、集積回路に使用される典型的な半導体材料、例えばシリコン、ゲルマニウム、ガリウム砒素、リン化インジウム（ＩｎＰ）、およびインジウム・アンチモン（ＩｎＳｂ）との、並びに典型的な光学材料および光学アセンブリー材料、例えば石英およびインバーとの大きな不整合を示す。そこで、このマトリックス材料に本発明の無機物粉末、または該無機物粉末を含有する熱膨張制御用フィラーを無機物粉末換算で１〜９５質量％、好ましくは１０〜９５質量％、より好ましくは３０〜９５質量％、更に好ましくは５０〜９０質量％、最も好ましくは７０〜９０質量％配合することで、好ましくは熱膨張係数が−８０×１０−７／℃〜４００×１０−７／℃、更に好ましくは−６０×１０−７／℃〜１５０×１０−７／℃、最も好ましくは−５×１０−７／℃〜２０×１０−７／℃の無機系化合物、セラミックス、金属系の各複合体を作成することが可能となる。例えば、３００×１０−７／℃の熱膨張係数を有する無機系のマトリックス材料に熱伝導係数が−８０×１０−７／℃の本発明の無機物粉体を配合して、熱伝導係数が１５０×１０−７／℃の複合体を作製するには、約４１質量％の無機物粉末を配合すればよい。また、熱膨張係数が−２０×１０−７／℃の複合体を作製するには、約７７質量％の無機物粉末を配合すればよいことになる。このように、無機系化合物やセラミックスのマトリックス材料を用いた複合体においても、接着剤、封止材等として利用する際には、使用するマトリックス材料の種類等に応じて、本発明の無機物粉末あるいは熱膨張制御用フィラーの配合量を適宜設定することで、所望とする熱膨張係数の複合体を作製することができる。
【００８７】
以上に説明したように、本発明の無機物粉末は、有機系樹脂、無機系化合物、セラミックス等の有機系、無機系マトリックス材料に所定の割合で配合することで、所望とする熱膨張係数を有する複合体を容易に作成することができる。このため、各種デバイス、精密部品等に使用される有機物質や無機物質、例えば接着剤や封着材等に配合されて、これら物質の熱膨張係数を適切な値に調整することができ、更に、寸法精度や寸法安定性、強度、熱的安定性なども満足させることができるので、得られた複合体は、接着剤、封止剤、半導体部材またはその基板、電子部材またはその基板、測長用部材、精密測定機器用部材のいずれかとして用いることができる。
【実施例】
【００８８】
以下、実施例を用いて本発明を更に詳細に説明するが、本発明は以下の実施例に限定されるものではない。
【００８９】
＜実施例１＞
本発明の無機物粉末（ガラスセラミックス粉末）は、次のように製造した。
【００９０】
まず重量％で、ＳｉＯ２４５．０％、Ａｌ２Ｏ３３６．９％、Ｌｉ２Ｏ１１．６％、ＢａＯ１．５％、ＳｒＯ１．０％、ＭｇＯ０．５％、ＺｎＯ０．５％、ＺｒＯ２１．０％、ＴｉＯ２１．０％、Ｓｂ２Ｏ３０．５％の組成で酸化物、炭酸塩、水酸化物、硝酸塩等のガラス原料を秤量、調合し、白金坩堝に入れ、これを通常の溶解装置を用いて１４５０℃の溶解温度で６〜８時間溶融、撹拌した。
【００９１】
次に、溶融した原ガラスを金型にキャストして成形した後、徐冷し、それぞれガラス成形体を得た。その後、ガラス成形体を粉砕せずに、そのまま焼成炉に入れて、加熱・昇温し、６４０℃で５時間保持して、結晶核を形成した。続いて、７２０℃で５時間保持して結晶化した後、５０℃／ｈｒ以下の速度で徐冷してガラスセラミックスを得た。尚、得られたガラスセラミックスはβ−ユークリプタイト固溶体からなる結晶相を有する。
【００９２】
次いで、得られたガラスセラミックスをチッピングハンマーにて粗粉砕し、アルミナボールミルで４８ｈｒ程度粉砕し、更に径１５ｍｍのボールを入れたボールミルで２４ｈｒ程度粉砕し、篩目５３μｍの篩で分級してガラスセラミックス粉末Ａを得た。
【００９３】
得られたガラスセラミックス粉末Ａについて、レーザー光散乱・回析式粒度分布測定装置（Ｃｏｕｌｔｅｒ社製）を用いて、ガラスセラミックス粉末の体積基準の粒度分布を測定してメジアン径、変動係数を求め、また、Ｓ−３０００Ｎ型走査電子顕微鏡（ＨＩＴＡＣＨＩ社製）を用いて、ガラスセラミックス粉末Ａのアスペクト比を求めた。また、Ｘ線回折法により分析して、結晶相を同定した。
【００９４】
また、得られたガラスセラミックス粉末Ａの熱膨張係数を以下のようにして測定した。
【００９５】
先ず、得られたガラスセラミックス粉末Ａをハンドプレス器（島津製作所社製）にて、圧力４ｔ、加圧時間３０秒の条件で加圧成形し、更にＣＩＰ（神戸製作所社製）にて２５００Ｋｇ／ｃｍ２、１５分で加圧成形して圧粉体を作製した。
【００９６】
次いで、この圧粉体を１０００℃で１０ｈｒ焼成して、バルク材を作製した。
【００９７】
得られたバルク材を熱膨張測定機により、温度範囲−４０℃〜＋６００℃における熱膨張係数を測定した。
【００９８】
ガラスセラミックス粉末Ａは、メジアン径において、ｄ９０が２２．５２μｍで、ｄ５０が６．００５μｍであり、変動係数が９６．２％、アスペクト比の平均値が２．５、熱膨張係数が−７４×１０−７／℃、比重が２．７であった。また、ガラスセラミックス粉末Ａの体積基準の粒度分布を図１に、また、走査型電子顕微鏡で撮影したＳＥＭ写真を図２に示した。
【００９９】
＜試験例１＞（無機系化合物複合体における熱膨張係数の低減効果）
マトリックス材料として無機系化合物を用い、実施例１のガラスセラミックス粉末Ａをフィラーとして配合した無機系複合体の熱膨張係数の低減効果を検討した。
【０１００】
無機系化合物としてリン酸アルミニウム系化合物を使用し、該化合物に実施例１で得られたガラスセラミックス粉末Ａを０〜８８質量％の所定の割合で配合し、これらを蒸留水に添加して、アルミナボールミルにて２４ｈｒ混合・撹拌して混合物を作製した。
【０１０１】
次いで、これらの混合物を撹拌脱泡し、２５×２５×５０ｍｍ３サイズで乾燥硬化したリン酸アルミニウム系複合体（バルク材）をそれぞれ作製した。
【０１０２】
得られたバルク材を熱膨張測定機により、温度範囲−４０℃〜＋６００℃の温度範囲における熱膨張係数を測定した。そして、ガラスセラミックス粉末Ａの配合割合別で作製した複合体の熱膨張係数を表１に示した。
【０１０３】
【表１】
2007091577.tif 000004
【０１０４】
表１に示すように、ガラスセラミックス粉末Ａの配合割合が増加するにつれて熱膨張係数が低減する結果であった。
【０１０５】
＜試験例２＞（セラミックス複合体における熱膨張係数の低減効果）
マトリックス材料としてセラミックスを用い、実施例１のガラスセラミックス粉末Ａを配合してセラミックス系複合体の熱膨張係数の低減効果を検討した。
【０１０６】
セラミックスとしてアルミナ粉末を使用し、該アルミナ粉末に実施例１で得られたガラスセラミックス粉末Ａを０〜６１質量％の割合で配合し、ボールミルにて２４ｈｒ混合して各粉末混合物を作製した。
【０１０７】
次いで、これらの粉末混合物をハンドプレス器（島津製作所社製）にて、圧力４ｔ、加圧時間３０秒の条件で加圧成形し、更にＣＩＰ（神戸製作所社製）にて２５００Ｋｇ／ｃｍ２、１５分で加圧成形して圧粉体を作製した。
【０１０８】
次いで、この圧粉体を１０００℃で１０ｈｒ焼成して、セラミックス複合体（バルク材）を作製した。
【０１０９】
得られたバルク材を熱膨張測定機により、温度範囲−４０℃〜＋６００℃の温度範囲における熱膨張係数を測定した。そして、ガラスセラミックス粉末Ａの配合割合別で作製した複合体の熱膨張係数を表２に示した。
【０１１０】
【表２】
2007091577.tif 000005
【０１１１】
表２に示すように、ガラスセラミックス粉末Ａの配合割合が増加するにつれて熱膨張係数が低減する結果であった。
【０１１２】
これらの結果より、それぞれのマトリックス材料において、本発明の無機物粉末の配合割合を適宜選定することにより、所望の熱膨張係数を有する複合体を得られることが確認された。
【０１１３】
＜実施例２＞
実施例２の無機物粉末（ガラスセラミックス粉末）は、次のように製造した。
【０１１４】
まず、実施例１と同様の方法でガラスセラミックス粉末Ａを得た。得られた粉末Ａを更に、ＫＪ−２５ジェットミル（栗本鐵工所製）にて粉砕、分級機内部のセパレータ回転数を１２０００ｒｐｍとすることで目的とするガラスセラミックス粉末Ｂを得た。
【０１１５】
得られたガラスセラミックス粉末Ｂについて、実施例１と同様の方法で、メジアン径、変動係数、アスペクト比、熱膨張係数を測定した。
【０１１６】
その結果、ガラスセラミックス粉末Ｂは、メジアン径において、ｄ９０が３．６８５μｍで、ｄ５０が２．１５７μｍで、平均径が２．３０２μｍであり、変動係数が４３．６％、アスペクト比の平均値が１．７、熱膨張係数が−７４×１０−７／℃、比重が２．７であった。また、ガラスセラミックス粉末Ｂの体積基準の粒度分布を図３に、また、走査型電子顕微鏡で撮影したＳＥＭ写真を図４に示した。
【０１１７】
＜試験例３＞（有機系樹脂複合体における熱膨張係数の低減効果）
マトリックス材料として有機系樹脂を用い、実施例２のガラスセラミックス粉末Ｂをフィラーとして配合した有機系樹脂複合体の熱膨張係数の低減効果を検討した。
【０１１８】
バインダーとなる有機系樹脂としては、Ｄｅｍｏｔｅｃ（登録商標）「Ｋｕｎｓｔｓｔｏｆｆ  Ｋａｌｔｐｏｌｙｍｅｒｉｓａｔ  ＮＨＳ」（株式会社ナノファクター社製）のアクリル樹脂を用いた。尚、該アクリル樹脂は粉体と液体とから構成されており、これらを所定の割合で混合して用いるものである。
【０１１９】
該バインダー構成成分である粉末と液体とを、表３に示すように、粉体：液体＝１：３、１：６、１：９（質量比）の割合で混合する。次いで、充分に混合された状態の各バインダーに上記のガラスセラミックス粉末Ｂを、表３に示すように、添加量を変えて添加し、撹拌脱泡機ＡＲＶ−２００（シンキー社製）で１０分間撹拌する。撹拌後、同装置により２分間真空脱泡を行い、次いで、バインダーとガラスセラミックス粉末Ｂとが混合されたスラリーを型に流し、２４ｈｒ室温で乾燥硬化させた後、６０℃で１週間加熱硬化し、２５×２５×５０ｍｍサイズの有機系樹脂複合体（バルク材）を作製した。
【０１２０】
得られたバルク材を熱膨張測定機により、温度範囲０℃〜＋５０℃の温度範囲における熱膨張係数を測定した。そして、ガラスセラミックス粉末Ｂの配合割合別で作製した各複合体の熱膨張係数を表３に示した。
【０１２１】
【表３】
2007091577.tif 000006
【０１２２】
表３に示すように、バインダー構成成分の比率を変えたそれぞれのマトリックス材料において、いずれもガラスセラミックス粉末Ｂの配合割合が増加するにつれて熱膨張係数が低減する結果であった。
【０１２３】
この結果より、本発明の無機物粉末の配合割合を適宜選定することにより、所望の熱膨張係数を有する複合体を得られることが確認された。また、本発明の無機物粉末の配合割合を増加させることで、熱膨張係数が低減することが確認された。
【０１２４】
＜実施例３＞（無機系複合体）
無機系化合物としてリン酸アルミニウム系化合物のセラマボンド６１８Ｎ−Ｔ（ＡＲＥＭＣＯ社製）３７．９ｇに蒸留水１０ｇを添加し、更に実施例１のガラスセラミックス粉末Ａを２５ｇ加え、ボールミルにて２４ｈｒ混合・撹拌して混合物を作製した。
【０１２５】
次いで、この混合物を撹拌脱泡し、２５×２５×５０ｍｍ３サイズで乾燥硬化したリン酸アルミニウム系複合体（バルク材）を作製した。
【０１２６】
得られたバルク材を熱膨張測定機により、温度範囲−４０℃〜＋６００℃における熱膨張係数を測定した。その結果、熱膨張係数は１．２×１０−７／℃で、リン酸アルミニウム系化合物の熱膨張係数、約１００×１０−７／℃に比べて大幅に低減されていた。
【０１２７】
＜実施例４＞（セラミック複合体）
セラミックスとしてアルミナ粉末（ＡＬ−１５−１、昭和電工社製）１９．９ｇに実施例１のガラスセラミックス粉末Ａを１２．５ｇ加え、ボールミルにて２４ｈｒ混合して粉末混合物を作製した。
【０１２８】
次いで、この粉末混合物をハンドプレス器（島津製作所社製）にて、圧力４ｔ、加圧時間３０秒の条件で加圧成形し、更にＣＩＰ（神戸製作所社製）にて２５００Ｋｇ／ｃｍ２、１５分で加圧成形して圧粉体を作製した。
【０１２９】
次に、圧粉体を１０００℃で１０ｈｒ焼成して、セラミックス複合体（バルク材）を作製した。
【０１３０】
得られたバルク材を熱膨張測定機により、温度範囲−４０℃〜＋６００℃における熱膨張係数を測定した。その結果、熱膨張係数は１．８×１０−７／℃で、アルミナ系セラミックスの熱膨張係数、約７０×１０−７／℃に比べて大幅に低減されていた。
【図面の簡単な説明】
【０１３１】
【図１】実施例１のガラスセラミックス粉末Ａの体積基準の粒度分布を示す図である。
【図２】実施例１のガラスセラミックス粉末ＡのＳＥＭ写真である。
【図３】実施例２のガラスセラミックス粉末Ｂの体積基準の粒度分布を示す図である。
【図４】実施例２のガラスセラミックス粉末ＢのＳＥＭ写真である。
【図１】
2007091577.tif 000007
【図３】
2007091577.tif 000008
【図２】
2007091577.tif 000009
【図４】
2007091577.tif 000010